(57)【特許請求の範囲】
【請求項１】
下記一般式(I’)で表される芳香族化合物を、下記一般式(II)で表されるホスフィン化合物を含むニッケル錯体の存在下で重縮合することを特徴とする、ポリスチレン換算の数平均分子量が6,000以上であり、かつ(ポリスチレン換算の重量平均分子量)／(ポリスチレン換算の数平均分子量)で規定される分子量分布が1.0〜1.8である芳香族ポリマーの製造方法。
0005340547.tif 000017
（式中、Ａｒは、下記式で表される単環性芳香環、縮環性芳香環及び多環性芳香環からなる群から選ばれる芳香環を有する（２＋ｋ）価の有機基である。
0005340547.tif 000018
0005340547.tif 000019
0005340547.tif 000020
Ｒは置換されていてもよい１価の炭化水素基、置換されていてもよい炭化水素オキシ基、非置換又は置換の１価の炭化水素基２個で置換されたアミノ基、置換されていてもよい炭化水素メルカプト基、置換されていてもよい炭化水素カルボニル基、置換されていてもよい炭化水素オキシカルボニル基、非置換又は置換の１価の炭化水素基２個で置換されたアミノカルボニル基、又は置換されていてもよい炭化水素スルホニル基を表す。ｋは１以上の整数である。Ｒが複数ある場合は、すべてのＲは同じであっても異なっていてもよく、２個のＲが一緒になって環を形成してもよい。Ｘはハロゲン原子を表す。Ｍは−Ｂ(ＯＱ1)2、−Ｓｉ(Ｑ2)3、−Ｓｎ(Ｑ3)3又は−Ｚ1(Ｚ2)mを表す（ここで、Ｑ1は水素原子又は１価の炭化水素基を表し、２個のＱ1は同じであっても異なっていてもよく、２個のＱ1が一緒になって環を形成してもよい。Ｑ2は１価の炭化水素基を表し、３個のＱ2は同じであっても異なっていてもよい。Ｑ3は１価の炭化水素基を表し、３個のＱ3は同じであっても異なっていてもよい。Ｚ1は金属原子又は金属イオンを表し、Ｚ2はカウンターイオンを表し、ｍは０以上の整数である。）。）
0005340547.tif 000021
（式中、Ｒ1は置換されていてもよい１価の炭化水素基を表し、４個のＲ1は同じであっても異なっていてもよく、２個のＲ1が一緒になって環を形成してもよい。Ｒ2は置換されていてもよい２価の炭化水素基を表す。）
【請求項２】
前記一般式(I)で表される芳香族化合物が、下記一般式(III)：
0005340547.tif 000022
（式中、Ｚ1、Ｚ2、ｍ、Ａｒ、Ｒ及びｋは前記と同じ意味であり、Ｘaはハロゲン原子を表す。）
で表されるものである請求項１に記載の製造方法。
【請求項３】
前記一般式(III)で表される芳香族化合物が、下記一般式(IV)：
0005340547.tif 000023
（式中、Ａｒ、Ｒ、Ｘa及びｋは前記と同じ意味であり、Ｚaはハロゲン化物イオンを表す。）
で表されるものである請求項２に記載の製造方法。
【請求項４】
前記重縮合をハロゲン化アルカリ塩の存在下で行う請求項１〜３のいずれか一項に記載の製造方法。
【請求項５】
前記一般式(II)において、２個のリン原子の間が２個又は３個の炭素原子で結合している請求項１〜４のいずれか一項に記載の製造方法。
【請求項６】
請求項１〜５のいずれか一項に記載の製造方法により製造された芳香族ポリマーであって、ポリスチレン換算の数平均分子量が10,000以上であり、かつ(ポリスチレン換算の重量平均分子量)／(ポリスチレン換算の数平均分子量)で規定される分子量分布が1.0〜1.8である芳香族ポリマー。
【請求項７】
下記一般式(VIII)で表される繰返し単位を有し、ポリスチレン換算の数平均分子量が10,000以上であり、かつ(ポリスチレン換算の重量平均分子量)／(ポリスチレン換算の数平均分子量)で規定される分子量分布が1.0〜1.3である芳香族ポリマー。
0005340547.tif 000024
（式中、Ａｒ*はベンゼン環又はピロール環を表す。Ｒは置換されていてもよい１価の炭化水素基、置換されていてもよい炭化水素オキシ基、非置換又は置換の１価の炭化水素基２個で置換されたアミノ基、置換されていてもよい炭化水素メルカプト基、置換されていてもよい炭化水素カルボニル基、置換されていてもよい炭化水素オキシカルボニル基、非置換又は置換の１価の炭化水素基２個で置換されたアミノカルボニル基、又は置換されていてもよい炭化水素スルホニル基を表す。ｋは１以上の整数である。Ｒが複数ある場合は、すべてのＲは同じであっても異なっていてもよく、２個のＲが一緒になって環を形成してもよい。）
【発明の詳細な説明】
【技術分野】
【０００１】
本発明は、芳香族ポリマーの製造方法に関する。
【背景技術】
【０００２】
芳香族ポリマーは、電気特性、光学特性、耐熱性、力学特性等の点で優れた特性を持つので、導電材料、光電変換材料、発光材料、非線形光学材料、電池用材料、電子部品材料、自動車用材料などの先端機能材料に有用であることが知られている。
【０００３】
芳香族ポリマーの製造方法としては、例えば、銅、パラジウム、ニッケル等の遷移金属化合物を触媒又は反応試剤として用いる芳香族化合物の重縮合方法（非特許文献１）、ニッケル触媒を用いて分子内に２個以上のハロゲンを有する有機化合物をマグネシウムと反応させる重縮合方法（特許文献１）等が提案されている。
【０００４】
しかし、これらの方法では、高分子量かつ狭い分子量分布を持つ芳香族ポリマーは得られなかった。
【０００５】
【特許文献１】特開昭５２−１５４９００号公報
【非特許文献１】Ｃｈｅｍ．Ｒｅｖ．１０２，１３５９（２００２）
【発明の開示】
【発明が解決しようとする課題】
【０００６】
そこで、本発明の目的は、高分子量かつ狭い分子量分布を持つ芳香族ポリマーの製造方法、及びこの製造方法によって製造される芳香族ポリマーを提供することにある。
【課題を解決するための手段】
【０００７】
本発明は第一に、下記一般式(I)で表される芳香族化合物を、下記一般式(II)で表されるホスフィン化合物を含むニッケル錯体の存在下で重縮合することを特徴とする芳香族ポリマーの製造方法を提供する。
【０００８】
【化１】
0005340547.tif 000002
（式中、Ａｒは、酸素原子及び／又は窒素原子を含んでいてもよい芳香環を有する２価の有機基である。Ｒは置換されていてもよい１価の炭化水素基、置換されていてもよい炭化水素オキシ基、非置換又は置換の１価の炭化水素基２個で置換されたアミノ基、置換されていてもよい炭化水素メルカプト基、置換されていてもよい炭化水素カルボニル基、置換されていてもよい炭化水素オキシカルボニル基、非置換又は置換の１価の炭化水素基２個で置換されたアミノカルボニル基、又は置換されていてもよい炭化水素スルホニル基を表す。ｋは１以上の整数である。Ｒが複数ある場合は、すべてのＲは同じであっても異なっていてもよく、２個のＲが一緒になって環を形成してもよい。Ｘはハロゲン原子、ニトロ基又は−ＳＯ3Ｑで表される基（ここで、Ｑは置換されていてもよい１価の炭化水素基を表す。）を表す。Ｙは、酸素原子、硫黄原子、イミノ基、置換イミノ基、エテニレン基、置換エテニレン基又はエチニレン基を表す。ｎは０又は１である。Ｍは水素原子、−Ｂ(ＯＱ1)2、−Ｓｉ(Ｑ2)3、−Ｓｎ(Ｑ3)3又は−Ｚ1(Ｚ2)mを表す（ここで、Ｑ1は水素原子又は１価の炭化水素基を表し、２個のＱ1は同じであっても異なっていてもよく、２個のＱ1が一緒になって環を形成してもよい。Ｑ2は１価の炭化水素基を表し、３個のＱ2は同じであっても異なっていてもよい。Ｑ3は１価の炭化水素基を表し、３個のＱ3は同じであっても異なっていてもよい。Ｚ1は金属原子又は金属イオンを表し、Ｚ2はカウンターイオンを表し、ｍは０以上の整数である。）。）
【０００９】
【化２】
0005340547.tif 000003
（式中、Ｒ1は置換されていてもよい１価の炭化水素基を表し、４個のＲ1は同じであっても異なっていてもよく、２個のＲ1が一緒になって環を形成してもよい。Ｒ2は置換されていてもよい２価の炭化水素基を表す。）
【００１０】
本発明は第二に、前記の製造方法により製造された芳香族ポリマーを提供する。
【００１１】
本発明は第三に、下記一般式(VIII)で表される繰返し単位を有し、ポリスチレン換算の数平均分子量が10,000以上であり、かつ(ポリスチレン換算の重量平均分子量)／(ポリスチレン換算の数平均分子量)で規定される分子量分布が1.0〜1.3である芳香族ポリマーを提供する。
【００１２】
【化３】
0005340547.tif 000004
（式中、Ａｒ*はベンゼン環又はピロール環を表す。Ｒは置換されていてもよい１価の炭化水素基、置換されていてもよい炭化水素オキシ基、非置換又は置換の１価の炭化水素基２個で置換されたアミノ基、置換されていてもよい炭化水素メルカプト基、置換されていてもよい炭化水素カルボニル基、置換されていてもよい炭化水素オキシカルボニル基、非置換又は置換の１価の炭化水素基２個で置換されたアミノカルボニル基、又は置換されていてもよい炭化水素スルホニル基を表す。ｋは１以上の整数である。Ｒが複数ある場合は、すべてのＲは同じであっても異なっていてもよく、２個のＲが一緒になって環を形成してもよい。）
【発明の効果】
【００１３】
本発明の製造方法では、特定の芳香族化合物及び特定のニッケル錯体を用いることにより、高分子量かつ狭い分子量分布を持つ芳香族ポリマーが合成できる。また、該ニッケル錯体の量を調整することにより得られる芳香族ポリマーの数平均分子量を制御できる。そして、本発明の製造方法により得られる芳香族ポリマーは著しく分子量分布が狭いので、高度に自己集積化したり、精密なレイヤー構造を形成したりする特性が期待される。そのため、例えば、電気特性、光学特性、耐熱性、力学特性等の点で優れた特性を持つので、導電材料、光電変換材料、発光材料、非線形光学材料、電池用材料、電子部品材料、自動車用材料等の先端機能材料に特に有用である。
【発明を実施するための最良の形態】
【００１４】
＜芳香族ポリマーの製造方法＞
本発明の製造方法は、上記一般式(I)で表される芳香族化合物を、上記一般式(II)で表されるホスフィン化合物を含むニッケル錯体の存在下で重縮合することを特徴とする。本発明の製造方法において、上記一般式(I)で表される芳香族化合物、上記一般式(II)で表されるホスフィン化合物を含むニッケル錯体は、それぞれ一種単独で用いても二種以上を併用してもよい。
【００１５】
−芳香族化合物−
上記一般式(I)におけるＡｒは、酸素原子及び／又は窒素原子を含んでいてもよい芳香環を有する２価の有機基を表す。この芳香環から水素原子を２個取り除くことにより、２価の有機基となる。
【００１６】
前記芳香環は、酸素原子及び／又は窒素原子を含んでいてもよいもの（即ち、水素原子、炭素原子、酸素原子及び窒素原子からなる群から選ばれる１種以上の原子からなるもの）であり、好ましくは水素原子及び炭素原子からなるもの、水素原子、炭素原子及び酸素原子からなるもの、水素原子、炭素原子及び窒素原子からなるもの、水素原子、炭素原子、酸素原子及び窒素原子とからなるものであり、より好ましくは水素原子及び炭素原子からなるもの、水素原子、炭素原子及び酸素原子からなるもの、水素原子、炭素原子及び窒素原子からなるものであり、特に好ましくは水素原子及び炭素原子からなるもの、水素原子、炭素原子及び窒素原子からなるものである。前記芳香環の炭素数は、通常、２〜６０であり、該芳香環としては、単環性芳香環、縮環性芳香環、多環性芳香環が好ましく、単環性芳香環、縮環性芳香環がより好ましく、単環性芳香環がさらに好ましく、ベンゼン環が特に好ましい。
【００１７】
前記芳香環としては、例えば、ベンゼン環、ピリジン環、１，２−ジアジン環、１，３−ジアジン環、１，４−ジアジン環、１，３，５−トリアジン環、フラン環、ピロール環、ピラゾール環、イミダゾール環、オキサゾール環等の単環性芳香環；該単環性芳香環の中から互いに独立に選んだ２個以上を縮環した縮環性芳香環；該単環性芳香環及び／又は該縮環性芳香環の中から互いに独立に選んだ２個以上を、単結合、メチレン基、エチレン基、エテニレン基、エチニレン基、酸素原子、イミノ基、カルボニル基等で連結した多環性芳香環等を挙げることができる。縮環性芳香環において、縮環する単環性芳香環の数は、２〜４個が好ましく、２〜３個がより好ましく、２個がさらに好ましい。多環性芳香環において、連結する単環性芳香環及び／又は縮環性芳香環の数は、２〜４個が好ましく、２〜３個がより好ましく、２個がさらに好ましい。
【００１８】
前記単環性芳香環の具体例としては、
【００１９】
【化４】
0005340547.tif 000005
等が挙げられる。
【００２０】
前記縮環性芳香環の具体例としては、
【００２１】
【化５】
0005340547.tif 000006
等が挙げられる。
【００２２】
前記多環性芳香環の具体例としては、
【００２３】
【化６】
0005340547.tif 000007
等が挙げられる。
【００２４】
前記芳香環としては、単環性芳香環、縮環性芳香環、多環性芳香環が好ましく、単環性芳香環、縮環性芳香環がより好ましく、単環性芳香環がさらに好ましく、ベンゼン環、ピロール環が特に好ましい。
【００２５】
上記一般式(I)中、Ｒは、該ＲがＡｒで表される有機基中の炭素原子に結合する場合には、独立に、置換されていてもよい１価の炭化水素基、置換されていてもよい炭化水素オキシ基（置換されていてもよい炭化水素オキシ基）、非置換又は置換の１価の炭化水素基２個で置換されたアミノ基（即ち、置換されていてもよい炭化水素二置換アミノ基）、置換されていてもよい炭化水素メルカプト基（置換されていてもよい炭化水素メルカプト基）、置換されていてもよい炭化水素カルボニル基（置換されていてもよい炭化水素カルボニル基）、置換されていてもよい炭化水素オキシカルボニル基（置換されていてもよい炭化水素オキシカルボニル基）、非置換又は置換の１価の炭化水素基２個で置換されたアミノカルボニル基（即ち、置換されていてもよい炭化水素二置換アミノカルボニル基）、又は置換されていてもよい炭化水素オキシスルホニル基（置換されていてもよい炭化水素スルホニル基）であり、置換されていてもよい１価の炭化水素基、置換されていてもよい炭化水素オキシ基、非置換又は置換の１価の炭化水素基２個で置換されたアミノ基、置換されていてもよい炭化水素メルカプト基、置換されていてもよい炭化水素カルボニル基、置換されていてもよい炭化水素オキシカルボニル基が好ましく、置換されていてもよい１価の炭化水素基、置換されていてもよい炭化水素オキシ基、非置換又は置換の１価の炭化水素基２個で置換されたアミノ基がより好ましく、置換されていてもよい１価の炭化水素基、置換されていてもよい炭化水素オキシ基がさらに好ましい。これらの基において、水素原子の結合した窒素原子は、１価の炭化水素基で置換されていることが好ましい。上記一般式(I)中、Ｒは、該ＲがＡｒで表される有機基中の窒素原子に結合する場合には、置換されていてもよい１価の炭化水素基である。また、Ｒで表される基が複数の置換基を有する場合には、２個の置換基が連結して環を形成してもよい。
【００２６】
Ｒで表される１価の炭化水素基としては、例えば、メチル基、エチル基、プロピル基、イソプロピル基、ブチル基、イソブチル基、ｔ−ブチル基、ペンチル基、ヘキシル基、ノニル基、ドデシル基、ペンタデシル基、オクタデシル基、ドコシル基等の炭素数１〜５０程度のアルキル基；シクロプロピル基、シクロブチル基、シクロブチル基、シクロペンチル基、シクロへキシル基、シクロノニル基、シクロドデシル基、ノルボニル基、アダマンチル基等の炭素数３〜５０程度の環状飽和炭化水素基；エテニル基、プロペニル基、３−ブテニル基、２−ブテニル基、２−ペンテニル基、２−ヘキセニル基、２−ノネニル基、２−ドデセニル基等の炭素数２〜５０程度のアルケニル基；フェニル基、１−ナフチル基、２−ナフチル基、２−メチルフェニル基、３−メチルフェニル基、４−メチルフェニル基、４−エチルフェニル基、４−プロピルフェニル基、４−イソプロピルフェニル基、４−ブチルフェニル基、４−ｔ−ブチルフェニル基、４−ヘキシルフェニル基、４−シクロヘキシルフェニル基、４−アダマンチルフェニル基、４−フェニルフェニル基等の炭素数６〜５０程度のアリール基；フェニルメチル基、１−フェニレンエチル基、２−フェニルエチル基、１−フェニル−１−プロピル基、１−フェニル−２−プロピル基、２−フェニル−２−プロピル基、３−フェニル−１−プロピル基、４−フェニル−１−ブチル基、５−フェニル−１−ペンチル基、６−フェニル−１−ヘキシル基等の炭素数７〜５０程度のアラルキル基が挙げられる。
【００２７】
Ｒで表される１価の炭化水素基としては、炭素数１〜２０のものが好ましく、炭素数２〜１２のものがより好ましく、炭素数３〜１０のものがさらに好ましく、炭素数３〜１０のアルキル基が特に好ましい。
【００２８】
Ｒで表される炭化水素オキシ基、炭化水素メルカプト基、炭化水素カルボニル基、炭化水素オキシカルボニル基、炭化水素スルホニル基は、それぞれ、オキシ基、メルカプト基、カルボニル基、オキシカルボニル基、スルホニル基に、前記の１価の炭化水素基が１個結合してなる基である。
【００２９】
Ｒで表される"非置換又は置換の１価の炭化水素基２個で置換されたアミノ基"、"非置換又は置換の１価の炭化水素基２個で置換されたアミノカルボニル基"は、それぞれ、アミノ基、アミノカルボニル基（即ち、−Ｃ(＝Ｏ)−ＮＨ2）中の２個の水素原子が前記の１価の炭化水素基に置換された基である。これらに含まれる１価の炭化水素基の具体例及び好ましい例は、前記のＲで表される１価の炭化水素基と同じである。
【００３０】
Ｒで表される１価の炭化水素基、炭化水素オキシ基、炭化水素メルカプト基、炭化水素カルボニル基、炭化水素オキシカルボニル基、炭化水素スルホニル基は、これらの基に含まれる水素原子の一部又は全部が、ハロゲン原子、水酸基、アミノ基、ニトロ基、シアノ基、置換されていてもよい炭化水素オキシ基、置換されていてもよい炭化水素メルカプト基、置換されていてもよい炭化水素カルボニル基、置換されていてもよい炭化水素オキシカルボニル基、置換されていてもよい炭化水素スルホニル基等で置換されていてもよい。
【００３１】
Ｒとしては、炭素数１〜２０の１価の炭化水素基、炭化水素オキシ基、炭化水素二置換アミノ基、炭化水素メルカプト基、炭化水素カルボニル基、炭化水素オキシカルボニル基、炭化水素二置換アミノカルボニル基、炭化水素スルホニル基が好ましく、炭素数２〜１２の１価の炭化水素基、炭化水素オキシ基、炭化水素二置換アミノ基、炭化水素メルカプト基がより好ましく、炭素数３〜１０の１価の炭化水素基、炭化水素オキシ基がさらに好ましく、炭素数３〜１０のアルキル基、アルコキシ基が特に好ましい。
【００３２】
上記一般式(I)中、ｋは１以上の整数であり、１〜４の整数が好ましく、１〜３の整数がより好ましく、１又は２がさらに好ましい。
【００３３】
上記一般式(I)中、Ｘは、ハロゲン原子、ニトロ基又は−ＳＯ3Ｑで表される基（ここで、Ｑは置換されていてもよい１価の炭化水素基を表す。）である。Ｘは、Ａｒで表される有機基中に含まれる芳香環内の炭素原子に結合する。
【００３４】
Ｘで表されるハロゲン原子としては、フッ素原子、塩素原子、臭素原子、ヨウ素原子が挙げられ、塩素原子、臭素原子、ヨウ素原子が好ましい。
【００３５】
−ＳＯ3Ｑで表される基中のＱで表される１価の炭化水素基としては、前記のＲで表される１価の炭化水素基の具体例及び好ましい例が挙げられる。このＱで表される１価の炭化水素基は、置換されていてもよく、その置換基としては、例えば、フッ素原子が挙げられる。
【００３６】
−ＳＯ3Ｑで表される基の好ましい具体例としては、メタンスルフォネート基、ベンゼンスルフォネート基、ｐ−トルエンスルフォネート基、トリフルオロメタンスルフォネート基が挙げられる。
【００３７】
Ｘは、好ましくはハロゲン原子、−ＳＯ3Ｑで表される基であり、より好ましくは塩素原子、臭素原子、ヨウ素原子、−ＳＯ3Ｑで表される基であり、さらに好ましくは塩素原子、臭素原子、ヨウ素原子、トリフルオロメタンスルフォネート基であり、特に好ましくは塩素原子、臭素原子、ヨウ素原子である。
【００３８】
上記一般式(I)中、Ｙは、酸素原子、硫黄原子、イミノ基、置換イミノ基、エテニレン基、置換エテニレン基、又はエチニレン基であり、好ましくは酸素原子、イミノ基、置換イミノ基、エチニレン基、より好ましくは酸素原子、イミノ基、置換イミノ基、さらに好ましくは酸素原子、イミノ基である。Ｙは、Ａｒで表される有機基中に含まれる芳香環内の炭素原子に結合する。
【００３９】
上記一般式(I)中、ｎは０又は１であり、好ましくは０である。
【００４０】
Ｙで表される置換イミノ基は、−Ｎ（Ｑ'）−（式中、Ｑ'は置換基を表す）で表される基である。Ｑ'で表される置換基としては、例えば、１価の炭化水素基が挙げられる。この１価の炭化水素基の具体例としては、前記のＲで表される１価の炭化水素基の具体例が挙げられる。
【００４１】
Ｙで表される置換エテニレン基は、−Ｃ（Ｑ''）＝Ｃ（Ｑ'''）−（式中、Ｑ''及びＱ'''は、それぞれ独立に、水素原子又は置換基を表す。但し、Ｑ''及びＱ'''の少なくとも１個は置換基である。）で表される基である。Ｑ''、Ｑ'''で表される置換基としては、例えば、１価の炭化水素基が挙げられる。この１価の炭化水素基の具体例としては、前記のＲで表される１価の炭化水素基の具体例、好ましい例が挙げられる。
【００４２】
上記一般式(I)中、Ｍは水素原子、−Ｂ(ＯＱ1)2、−Ｓｉ(Ｑ2)3、−Ｓｎ(Ｑ3)3又は−Ｚ1(Ｚ2)mを表す（ここで、Ｑ1は水素原子又は１価の炭化水素基を表し、２個のＱ1は同じであっても異なっていてもよく、２個のＱ1が一緒になって環を形成してもよい。Ｑ2は１価の炭化水素基を表し、３個のＱ2は同じであっても異なっていてもよい。Ｑ3は１価の炭化水素基を表し、３個のＱ3は同じであっても異なっていてもよい。Ｚ1は金属原子又は金属イオンを表し、Ｚ2はカウンターイオンを表し、ｍは０以上の整数である。）を表す。なお、ｎが０である場合には、Ｍは、Ａｒで表される有機基中に含まれる芳香環内の炭素原子に結合する。
【００４３】
−Ｂ(ＯＱ1)2中のＱ1は、水素原子又は１価の炭化水素基を表す。２個のＱ1は同じであっても異なっていてもよく、２個のＱ1が一緒になって環を形成してもよい。Ｑ1で表される１価の炭化水素基は、前記のＲで表される１価の炭化水素基として説明し例示したものと同じ意味を有するが、アルキル基が好ましく、メチル基、エチル基、プロピル基、イソプロピル基、ブチル基、イソブチル基、ペンチル基、ヘキシル基、ノニル基がより好ましく、メチル基、エチル基、プロピル基、ブチル基、ペンチル基、ヘキシル基がさらに好ましい。２個のＱ1が一緒になって環を形成する場合には、２個のＱ1からなる炭化水素基（即ち、２価の炭化水素基）として、１，２−エチレン基、１，１，２，２−テトラメチル−１，２−エチレン基、１，３−プロピレン基、２，２−ジメチル−１，３−プロピレン基、１，２−フェニレン基が好ましい。
【００４４】
−Ｓｉ(Ｑ2)3中のＱ2は、１価の炭化水素基を表す。３個のＱ2は同じであっても異なっていてもよい。Ｑ2で表される１価の炭化水素基は、前記のＲで表される１価の炭化水素基として説明し例示したものと同じ意味を有するが、アルキル基が好ましく、メチル基、エチル基、プロピル基、イソプロピル基、ブチル基、イソブチル基、ペンチル基、ヘキシル基、ノニル基がより好ましく、メチル基、エチル基、プロピル基、ブチル基、ペンチル基、ヘキシル基がさらに好ましい。
【００４５】
−Ｓｎ(Ｑ3)3中のＱ3は、１価の炭化水素基を表す。３個のＱ3は同じであっても異なっていてもよい。Ｑ3で表される１価の炭化水素基は、前記のＲで表される１価の炭化水素基として説明し例示したものと同じ意味を有するが、アルキル基が好ましく、メチル基、エチル基、プロピル基、イソプロピル基、ブチル基、イソブチル基、ペンチル基、ヘキシル基、ノニル基がより好ましく、メチル基、エチル基、プロピル基、ブチル基、ペンチル基、ヘキシル基がさらに好ましい。
【００４６】
−Ｚ1(Ｚ2)m中のＺ1は、金属原子又は金属イオンを表し、Ｚ2はカウンターイオンを表し、ｍは０以上の整数である。Ｚ1で表される金属、金属イオンの具体例としては、例えば、Ｌｉ、Ｎａ、Ｋ，Ｒｂ、Ｃｓ等のアルカリ金属、Ｂｅ、Ｍｇ、Ｃａ、Ｓｒ、Ｂａ等のアルカリ土類金属、Ａｌ、Ｇａ、Ｉｎ、Ｔｌ、Ｐｂ、Ｓｃ、Ｔｉ、Ｖ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ｔｃ、Ｒｕ、Ｒｈ、Ａｇ、Ｃｄ、Ｌａ、Ｃｅ、Ｓｍ、Ｅｕ、Ｈｆ、Ｔａ、Ｗ、Ｒｅ、Ｏｓ、Ｉｒ、Ｐｔ、Ａｕ、Ｈｇ等の原子又はイオンが挙げられ、好ましくは、Ｌｉ、Ｎａ、Ｋ、Ｒｂ、Ｃｓ等のアルカリ金属、Ｂｅ、Ｍｇ、Ｃａ、Ｓｒ、Ｂａ等のアルカリ土類金属、Ａｌ、Ｇａ、Ｉｎ、Ｔｌ、Ｐｂ、Ｓｃ、Ｔｉ、Ｃｕ、Ｚｎ、Ｙ、Ｚｒ、Ａｇ、Ｈｇの原子又はイオン、より好ましくはＬｉ、Ｎａ、Ｋ、Ｒｂ、Ｃｓ、Ｂｅ、Ｍｇ、Ｃａ、Ｉｎ、Ｔｌ、Ｐｂ、Ｃｕ、Ｚｎ、Ｚｒ、Ａｇ、Ｈｇの原子又はイオン、さらに好ましくは、Ｌｉ、Ｎａ、Ｋ、Ｍｇ、Ｃａ、Ｃｕ、Ｚｎの原子又はイオンである。
【００４７】
−Ｚ1(Ｚ2)m中のＺ2は、カウンターイオンを表すが、通常、アニオンである。このカウンターイオンには、通常、ブレンステッド酸の共役塩基が使用され、具体例としては、フッ化物イオン、塩化物イオン、臭化物イオン、ヨウ化物イオン等のハロゲン化物イオン、硫酸イオン、硝酸イオン、炭酸イオン、過塩素酸イオン、テトラフルオロボレートイオン、ヘキサフルオロホスフェイトイオン、メタンスルホン酸イオン、トリフルオロメタンスルホン酸イオン、トルエンスルホン酸イオン、酢酸イオン、トリフルオロ酢酸イオン、プロピオン酸イオン、安息香酸イオン、水酸化物イオン、酸化物イオン、メトキサイドイオン、エトキサイドイオン等が挙げられ、好ましくは塩化物イオン、臭化物イオン、ヨウ化物イオン、硫酸イオン、硝酸イオン、炭酸イオン、メタンスルホン酸イオン、トリフルオロメタンスルホン酸イオン、トルエンスルホン酸イオン、酢酸イオン、トリフルオロ酢酸イオン、プロピオン酸イオン、安息香酸イオン、より好ましくは塩化物イオン、臭化物イオン、ヨウ化物イオン、メタンスルホン酸イオン、トリフルオロメタンスルホン酸イオン、トルエンスルホン酸イオン、酢酸イオン、トリフルオロ酢酸イオン、プロピオン酸イオン、安息香酸イオン、さらに好ましくは塩化物イオン、臭化物イオン、ヨウ化物イオン、メタンスルホン酸イオン、トリフルオロメタンスルホン酸イオン、酢酸イオン、トリフルオロ酢酸イオン、特に好ましくは塩化物イオン、臭化物イオン、ヨウ化物イオンである。
【００４８】
−Ｚ1(Ｚ2)m中のｍは、上記一般式(I)で表される芳香族化合物が電気的に中性となるように決定される。なお、ＭがＺ1(Ｚ2)mの場合（即ち、上記一般式(I)で表される芳香族化合物がＺ1(Ｚ2)m−(Ｙ)n−Ａｒ−Ｘで表される場合）には、Ｚ1(Ｚ2)m部分を＋１価とみなし、(Ｙ)n−Ａｒ−Ｘ部分を−１価とみなし、Ｚ1(Ｚ2)m部分と(Ｙ)n−Ａｒ−Ｘ部分とはイオン結合しているとみなす。ｍとしては、０〜３の整数が好ましく、０〜２の整数がより好ましく、０又は１がさらに好ましい。
【００４９】
Ｍとしては、−Ｂ(ＯＱ1)2、−Ｓｉ(Ｑ2)3、−Ｓｎ(Ｑ3)3、−Ｚ1(Ｚ2)mが好ましく、−Ｂ(ＯＱ1)2、−Ｚ1(Ｚ2)mがより好ましく、−Ｚ1(Ｚ2)mがさらに好ましく、−ＭｇＣｌ、−ＭｇＢｒ、−ＭｇＩが特に好ましい。
【００５０】
−好ましい芳香族化合物−
前記一般式(I)で表される芳香族化合物は、下記一般式(III)：
【００５１】
【化７】
0005340547.tif 000008
（式中、Ｚ1、Ｚ2、ｍ、Ａｒ、Ｒ及びｋは前記と同じ意味であり、Ｘaはハロゲン原子を表す。）
で表されるものであることが好ましい。
【００５２】
前記一般式(III)中、Ｘaで表されるハロゲン原子としては、塩素原子、臭素原子、ヨウ素原子が好ましく、臭素原子、ヨウ素原子がより好ましく、臭素原子がさらに好ましい。Ｚ1、Ｚ2、ｍ、Ａｒ、Ｒ及びｋの具体例及び好ましい例は前記と同じであるが、Ａｒが炭素原子と水素原子とからな芳香環、単環性芳香環であることが特に好ましい。
【００５３】
前記一般式(III)で表される芳香族化合物は、下記一般式(IV)：
【００５４】
【化８】
0005340547.tif 000009
（式中、Ａｒ、Ｒ、Ｘa及びｋは前記と同じ意味であり、Ｚaはハロゲン化物イオンを表す。）
で表される芳香族マグネシウム化合物であることがより好ましい。
【００５５】
前記一般式(IV)中、Ｚaで表されるハロゲン化物イオンとしては、塩化物イオン、臭化物イオン、ヨウ化物イオンが好ましく、臭化物イオン、ヨウ化物イオンがより好ましく、臭化物イオンがさらに好ましい。なお、Ａｒ、Ｒ、Ｘa及びｋの具体例及び好ましい例は前記と同じであるが、Ａｒが炭素原子と水素原子とからな芳香環、単環性芳香環であることが特に好ましい。
【００５６】
上記一般式(IV)で表される芳香族マグネシウム化合物は、下記一般式(V)：
【００５７】
【化９】
0005340547.tif 000010
（式中、Ａｒ、Ｒ、ｋ及びＸaは前記と同じ意味であり、Ｘbはハロゲン原子を表す。）
で表されるジハロゲン化芳香族化合物と有機マグネシウム試薬とを反応させて得ることが好ましい。
【００５８】
上記一般式(V)中、Ｘbはハロゲン原子であり、塩素原子、臭素原子、ヨウ素原子が好ましく、臭素原子、ヨウ素原子がより好ましく、臭素原子がさらに好ましい。なお、Ａｒ、Ｒ、ｋ及びＸaの具体例及び好ましい例は前記と同じである。
【００５９】
有機マグネシウム試薬としては、例えば、式：Ｒ'ＭｇＸ'（式中、Ｒ'は、炭素数１〜８のアルキル基、炭素数２〜８のビニル基、又はフェニル基を表し、Ｘ'は、塩素原子、臭素原子又はヨウ素原子を表す。）で表される化合物である。これらのアルキル基、ビニル基、フェニル基は、置換されていてもよい。特に好ましい有機マグネシウム試薬としては、イソプロピルマグネシウムクロライドが挙げられる。
【００６０】
有機マグネシウム試薬の使用量は、通常、前記一般式(V)で表されるジハロゲン化芳香族化合物１モルに対して、0.5〜10モルであるが、好ましくは0.9〜1.1モルであり、より好ましくは0.95〜1.05モルである。
【００６１】
前記一般式(V)で表されるジハロゲン化芳香族化合物と有機マグネシウム試薬との反応には、通常、溶媒が用いられる。この溶媒としては、例えば、ベンゼン、トルエン、キシレン等の芳香族炭化水素；ヘプタン、シクロヘキサン等の鎖状及び環状の脂肪族炭化水素；クロロベンゼン、ジクロロベンゼン、ジクロロメタン等のハロゲン化炭化水素；アセトニトリル、ベンゾニトリル等のニトリル類；ジオキサン、テトラヒドロフラン、エチレングリコールジメチルエーテル等のエーテル類；Ｎ，Ｎ−ジメチルホルムアミド、Ｎ−メチルピロリドン等のアミド類；ニトロメタン、ニトロベンゼン等のニトロ化合物類が挙げられるが、好ましくは芳香族炭化水素又はエーテル類である。これらの溶媒は、一種単独で用いても２種以上を併用してもよい。
【００６２】
前記溶媒の使用量は、通常、前記一般式(V)で表されるジハロゲン化芳香族化合物１ｇに対して、0.01〜10,000ｍＬであるが、好ましくは0.1〜1,000ｍＬであり、より好ましくは１〜100ｍＬである。
【００６３】
前記一般式(V)で表されるジハロゲン化芳香族化合物と有機マグネシウム試薬との反応の温度は、通常、−60℃〜160℃であり、好ましくは−40℃〜120℃であり、より好ましくは−20℃〜80℃である。また、この反応の時間は、通常、１分間〜200時間であり、好ましくは５分間〜96時間であり、より好ましくは10分間〜48時間である。
【００６４】
−ニッケル錯体−
上記一般式(II)中のＲ1は、置換されていてもよい１価の炭化水素基を表す。４個のＲ1は同じであっても異なっていてもよく、２個のＲ1が一緒になって環を形成してもよい。
【００６５】
Ｒ1で表される１価の炭化水素基としては、上記のＲで表される１価の炭化水素基の具体例が挙げられ、炭素数１〜20のアルキル基、炭素数３〜20のシクロアルキル基、炭素数６〜20のアリール基、炭素数７〜20のアラルキル基が好ましく、炭素原子数１〜12のアルキル基、炭素数３〜12のシクロアルキル基、炭素数６〜12のアリール基がより好ましく、炭素数１〜６のアルキル基、炭素数３〜６のシクロアルキル基、アリール基がさらに好ましく、イソプロピル基、ｔ−ブチル基、シクロヘキシル基、フェニル基が特に好ましい。Ｒ1で表される１価の炭化水素基は、置換されていてもよく、具体的には、該１価の炭化水素基中の水素原子の一部又は全部が、例えば、ハロゲン原子、水酸基、アミノ基、ニトロ基、シアノ基や、前記のＲで表される置換されていてもよい１価の炭化水素基、置換されていてもよい炭化水素オキシ基、置換されていてもよい炭化水素メルカプト基、置換されていてもよい炭化水素カルボニル基、置換されていてもよい炭化水素オキシカルボニル基、置換されていてもよい炭化水素スルホニル基等で置換されていてもよい。
【００６６】
Ｒ2で表される置換されていてもよい２価の炭化水素基は、通常、炭素数２〜１８のものであり、好ましくは炭素数２〜１２のもの、より好ましくは炭素数２〜６のものである。
【００６７】
さらに、前記一般式(II)中の２個のリン原子の間は、好ましくは２個又は３個の炭素原子で結合されていることが望ましい。かかる範囲を満たすと、特に分子量分布の狭い芳香族ポリマーが得られる。言い換えれば、該２個のリン原子の間が、−(ＣＲ**2)s−（式中、ｓは２又は３であり、Ｒ**は独立に水素原子又は置換基を表すか、或いは２個のＲ**が一緒になって環を形成してもよい。）で表される２価の基で結合していることが望ましい。例えば、１，２−エチレン基、１，３−プロピレン基、１，２−フェニレン基及び１，３−フェニレン基を一例として説明すると、該２個のリン原子の間に存在する炭素原子の個数は、炭素原子数が最小となるように数え、例えば、下記構造式中に付した番号のとおりに数える。
【００６８】
【化１０】
0005340547.tif 000011
【００６９】
なお、Ｒ2が１，１’−フェロセニレン基のように、２個のリン原子の間の距離が離れすぎたり、２個のリン原子が炭素以外の原子で連結されていたりすると、分子量の高いかつ分子量分布の狭い芳香族ポリマーが得られないことがある。
【００７０】
Ｒ2で表される置換されていてもよい２価の炭化水素基の具体例としては、置換されていてもよい１，２−エチレン基、置換されていてもよい１，３−プロピレン基、置換されていてもよい１，２−フェニレン基、置換されていてもよい１，３−フェニレン基等が挙げられる。Ｒ2で表される２価の炭化水素基が置換されている場合には、具体的には、該２価の炭化水素基中の水素原子の一部又は全部が、例えば、ハロゲン原子、水酸基、アミノ基、ニトロ基、シアノ基や、前記のＲにおける置換されていてもよい炭化水素オキシ基、置換されていてもよい炭化水素メルカプト基、置換されていてもよい炭化水素カルボニル基、置換されていてもよい炭化水素オキシカルボニル基、置換されていてもよい炭化水素スルホニル基等で置換されていればよい。
【００７１】
Ｒ2で表される置換されていてもよい２価の炭化水素基としては、置換されていてもよい１，２−エチレン基、置換されていてもよい１，３−プロピレン基、置換されていてもよい１，２−フェニレン基が好ましく、１，２−エチレン基、１−メチル−１，２−エチレン基、１，２−ジメチル−１，２−エチレン基、１，１−ジメチル−１，２−エチレン基、１，１，２，２−テトラメチル−１，２−エチレン基、１，３−プロピレン基、２，２−ジメチル−１，３−プロピレン基、１，２−フェニレン基がより好ましく、１，２−エチレン基、１，３−プロピレン基、１，２−フェニレン基がさらに好ましく、１，２−エチレン基、１，３−プロピレン基が特に好ましい。
【００７２】
本発明の製造方法には、前記ニッケル錯体として、上記一般式(II)で表されるホスフィン化合物と、ニッケル(０)又はニッケル(II)塩とからなる錯体が用いられる。前記ニッケル錯体としては、上記一般式(II)で表されるホスフィン化合物とニッケル(II)塩とからなる錯体が好ましい。
【００７３】
ニッケル(II)塩としては、フッ化ニッケル、塩化ニッケル、臭化ニッケル、ヨウ化ニッケル、硝酸ニッケル、硫酸ニッケル、炭酸ニッケル、リン酸ニッケル、酢酸ニッケル、メタンスルホン酸ニッケル、トリフルオロメタンスルホン酸ニッケル、トルエンスルホン酸ニッケル等が挙げられ、塩化ニッケル、臭化ニッケル、ヨウ化ニッケルが好ましく、塩化ニッケル、臭化ニッケルがより好ましく、塩化ニッケルがさらに好ましい。
【００７４】
本発明の製造方法で用いられるニッケル錯体において、上記一般式(II)で表されるホスフィン化合物と、ニッケル(０)又はニッケル(II)塩とのモル比は、通常、１：１である。
【００７５】
前記ニッケル錯体としては、Ni(dppe)Cl2［即ち、ニッケル−１，２−ビス（ジフェニルフォスフィノ）エタン−ジクロライド］、Ni(dppp)Cl2［即ち、ニッケル−１，３−ビス（ジフェニルフォスフィノ）プロパン−ジクロライド］が好ましい。
【００７６】
本発明の製造方法中の前記重縮合において、前記ニッケル錯体の使用量は、上記一般式(I)で表される芳香族化合物１モルに対して、通常、0.0001〜10モルであるが、好ましくは0.001〜５モルであり、より好ましくは0.01〜５モルである。
【００７７】
本発明の製造方法中の前記重縮合は、ハロゲン化アルカリ塩の存在下（即ち、前記ニッケル錯体とハロゲン化アルカリ塩の共存下）で行うことが好ましい。ハロゲン化アルカリ塩として、好ましくは塩化リチウム、塩化ナトリウム、塩化カリウム、臭化リチウム、臭化ナトリウム、臭化カリウムであり、より好ましくは塩化リチウム、臭化リチウムであり、特に好ましくは塩化リチウムである。ハロゲン化アルカリ塩の添加量は、上記一般式(I)で表される芳香族化合物１モルに対して、通常、0.01〜100モルであるが、好ましくは0.1〜50モルであり、より好ましくは0.5〜10モルである。
【００７８】
本発明の製造方法において、前記芳香族化合物を前記ニッケル錯体存在下で重縮合する際の反応条件としては、Chem.Rev. 102, 1359(2002)及びその参照文献に記載されている、ニッケル触媒を用いる種々の芳香族カップリングの反応条件を用いることができる。特に、上記一般式(IV)で表される芳香族マグネシウム化合物を用いる反応が代表的であり、代表例を以下で説明する。
【００７９】
本発明の製造方法中の重縮合では、通常、溶媒が用いられる。この溶媒としては、例えば、ベンゼン、トルエン、キシレン等の芳香族炭化水素；ヘプタン、シクロヘキサン等の鎖状及び環状の脂肪族炭化水素；クロロベンゼン、ジクロロベンゼン、ジクロロメタン等のハロゲン化炭化水素；アセトニトリル、ベンゾニトリル等のニトリル類；ジオキサン、テトラヒドロフラン、エチレングリコールジメチルエーテル等のエーテル類；Ｎ，Ｎ−ジメチルホルムアミド、Ｎ−メチルピロリドン等のアミド類；ニトロメタン、ニトロベンゼン等のニトロ化合物類等が挙げられ、芳香族炭化水素系又はエーテル類が好ましい。これらの溶媒は、一種単独で用いても二種以上を併用してもよい。
【００８０】
前記一般式(I)で表される芳香族化合物（例えば、前記一般式(IV)で表される芳香族マグネシウム化合物等）を、前記有機マグネシウム試薬との反応により合成する場合には、該反応に使用する溶媒と前記重縮合に使用する溶媒とが、同じであっても異なっていてもよい。
【００８１】
前記重縮合において、前記溶媒の使用量は、通常、上記一般式(I)で表される芳香族化合物１ｇに対して、0.01〜10,000ｍＬであり、好ましくは0.1〜1,000ｍＬであり、より好ましくは１〜100ｍＬである。
【００８２】
本発明の製造方法中の重縮合反応の温度は、通常、−60℃〜100℃であり、好ましくは−50℃〜60℃であり、より好ましくは−40℃〜40℃である。この反応の時間は、通常、10分間〜1,000時間であり、好ましくは30分間〜500時間であり、より好ましくは１時間〜200時間である。
【００８３】
前記の重縮合反応の終了後に、得られた重合混合物を必要に応じて、塩酸水溶液や水で洗浄し、その後、有機溶媒を蒸発させるか、又は貧溶媒を加えて、芳香族ポリマーを沈殿させて単離することが好ましい。貧溶媒としては、芳香族ポリマーが溶けない溶媒を用いればよく、例えば、ヘプタン、シクロヘキサン等の鎖状及び環状の脂肪族炭化水素；メタノール、エタノール、ｎ−プロピルアルコール、ｉｓｏ−プロピルアルコール等のアルコール類；水が挙げられ、好ましくはメタノールである。貧溶媒の使用量は、通常、前記重縮合反応に用いる溶媒10ｍＬに対して、１〜1,000ｍＬであり、好ましくは５ｍＬ〜100ｍＬである。
【００８４】
−芳香族ポリマー−
本発明の芳香族ポリマーは、例えば、上記製造方法等で製造されるものであって、下記一般式(VI)：
【００８５】
【化１１】
0005340547.tif 000012
【００８６】
（式中、Ａｒ、Ｒ、ｋ及びＹは、前記と同じ意味である。）
で表される繰り返し単位を有する芳香族ポリマーであり、より好ましくは下記一般式(VII)：
【００８７】
【化１２】
0005340547.tif 000013
（式中、Ａｒ、Ｒ及びｋは、前記と同じ意味である。）
で表される繰り返し単位を有する芳香族ポリマーである。
【００８８】
前記一般式（VI）及び前記一般式（VII）中のＡｒ、Ｒ、ｋ及びＹの具体例及び好ましい例は、前記の具体例及び好ましい例と同じである。
【００８９】
本発明の芳香族ポリマーとして、さらに好ましくは、下記一般式(VIII)：
【００９０】
【化１３】
0005340547.tif 000014
（式中、Ａｒ*はベンゼン環又はピロール環を表す。Ｒ及びｋは前記と同じ意味である。）
で表される繰り返し単位を有する芳香族ポリマーである。
【００９１】
前記一般式(VIII)中、Ｒ及びｋの具体例及び好ましい例は、前記と同じである。
【００９２】
本発明の芳香族ポリマーは、ポリスチレン換算の数平均分子量（Ｍｎ）が、下限について、好ましくは3,000以上であり、より好ましくは6,000以上であり、さらに好ましくは10,000以上である。また、上限について、好ましくは1,000,000以下であり、より好ましくは500,000以下であり、さらに好ましくは100,000以下である。
【００９３】
本発明の芳香族ポリマーは、(ポリスチレン換算の重量平均分子量)／(ポリスチレン換算の数平均分子量)で規定される分子量分布（Ｍｗ／Ｍｎ）が、好ましくは1.0〜1.8であり、より好ましくは1.0〜1.6であり、さらに好ましくは1.0〜1.4であり、特に好ましくは1.0〜1.3である。
【００９４】
本発明の好ましい実施形態では、前記芳香族ポリマーは、ポリスチレン換算の数平均分子量が10,000以上であり、かつ前記分子量分布が1.0〜1.8であるものである。
【００９５】
本発明のより好ましい実施形態では、前記芳香族ポリマーは、前記一般式(VIII)で表される繰返し単位を有し、ポリスチレン換算の数平均分子量が10,000以上であり、かつ前記分子量分布が1.0〜1.3であるものであり、特には該要件に加えて前記一般式(VIII)においてＡｒ*がベンゼン環であるとの要件を満たすものである。
【００９６】
これらの好ましい実施形態の芳香族ポリマーは、特に分子量分布が狭いので、高度に自己集積化したり、精密なレイヤー構造を形成したりする特性がより優れる。
【実施例】
【００９７】
以下、実施例に基づいて本発明を更に詳細に説明するが、本発明はこれらの実施例により限定されるものではない。
【００９８】
下記の実施例、比較例で得られた化合物の分子量は、ゲルパーミエーションクロマトグラフィーにより測定した、ポリスチレンに対する相対分子量（即ち、ポリスチレン換算の分子量）である。数平均分子量を「Mn」と表し、重量平均分子量を「Mw」と表す。また、１，２−ビス（ジフェニルフォスフィノ）エタンを「dppe」、１，３−ビス（ジフェニルフォスフィノ）プロパンを「dppp」、１，１’−ビス（ジフェニルフォスフィノ）フェロセンを「dppf」と略す。後述の表１に示す「ポリマー収率」は、モノマー転化率の値（実測値）から求められる理論値である。
【００９９】
＜実施例１＞
窒素気流下にて、フラスコに無水塩化リチウム0.0424g（1.00mmol）を加え、ヒートガンを用いてフラスコを加熱しながら減圧乾燥し、アルゴン置換した後に室温に戻した。これに、1,4-ジブロモ-2,5-ジヘキシルオキシベンゼン0.436g（1.00mmol）と、内標準物質としてナフタレン0.0496g（0.39mmol）を加えて、再度、アルゴン置換した。乾燥THF5.0mlを加え、イソプロピルマグネシウムクロライドTHF溶液（2.0mol/l）を0.50ml（1.00mmol）加えた。室温で24時間攪拌することにより、グリニャール化された1,4-ジブロモ-2,5-ジヘキシルオキシベンゼン（以下、「化合物Ａ」又は単に「Ａ」という。）を得た後、THF5.0 mlに懸濁させた1.80mol% Ni(dppp)Cl2 0.0095g（0.018mmol）を加え、室温で15時間撹拌した。反応終了後、５Ｍ塩酸を加え、クロロホルムで抽出し、有機層を水で洗浄した後に無水硫酸マグネシウムで乾燥させた。減圧下で溶媒を留去した後、淡黄色の固体を得た。得られた固体（化合物）は、2,5-ジヘキシルオキシ-1,4-フェニレン構造を繰り返し単位とする芳香族ポリマーであった。得られた結果を表１に示す。
【０１００】
＜実施例２＞
実施例１において、前記Ni(dppp)Cl2の代わりにNi(dppe)Cl2を用いた以外は実施例１と同様にして化合物の合成を行った。この化合物は、2,5-ジヘキシルオキシ-1,4-フェニレン構造を繰り返し単位とする芳香族ポリマーであった。得られた結果を表１に示す。
【０１０１】
＜比較例１＞
実施例１において、前記Ni(dppp)Cl2の代わりにNi(dppf)Cl2を用いた以外は実施例１と同様にして化合物の合成を行った。この化合物は、2,5-ジヘキシルオキシ-1,4-フェニレン構造を繰り返し単位とする芳香族ポリマーであった。得られた結果を表１に示す。なお、小数第２位を四捨五入し、小数第１位まで求めた。
【０１０２】
【表１】
0005340547.tif 000015
【０１０３】
＜実施例３〜６＞
実施例２において、Ni(dppe)Cl2の使用量を0.018mmolから、0.030mmol（実施例３）、0.014mmol（実施例４）、0.010mmol（実施例５）、0.007mmol（実施例６）に代えた以外は実施例２と同様にして化合物の合成を行った。これらすべての化合物は、2,5-ジヘキシルオキシ-1,4-フェニレン構造を繰り返し単位とする芳香族ポリマーであった。
得られた結果を実施例２の結果と共に表２に示す。また、この結果に基づいて、横軸を「化合物Ａ（モル）／Ni(dppe)Cl2（モル）の比」とし、左縦軸を「数平均分子量Mn」（図１中、菱形でプロットする。）とし、右縦軸を「分子量分布Mw/Mn」（図１中、正方形でプロットする。）としたグラフを図１に示す。この図１によれば、ニッケル錯体の使用量により得られる芳香族ポリマーの数平均分子量を制御できることがわかる。
【０１０４】
【表２】
0005340547.tif 000016
＜実施例７＞
フラスコを窒素置換し、N-ヘキシル-2,5-ジブロモピロール 0.312g(1.01mmol)、ナフタレン 0.0434g(0.339mmol)、dppe 0.0043g(0.01mmol)および乾燥THF 5mLを加えた。イソプロピルマグネシウムクロライド THF溶液(2M)を0.48mL(0.96mmol)加え、室温にて24時間攪拌し、グリニャール化されたN-ヘキシル-2,5-ジブロモピロール（グリニャール化率76%）を得た。これに、Ni(dppe)Cl2 0.0055g(0.010mmol、1.00mol%)および乾燥THF 5mLの溶液を加え、室温にて8時間攪拌した。反応終了後（グリニャール化されたモノマーの転化率93％）、5M塩酸を加えてクエンチした後に塩化メチレンで抽出した。有機層を飽和炭酸水素ナトリウム水溶液で洗浄した後に無水硫酸ナトリウムで乾燥し、減圧下溶媒を留去して赤褐色粘性液体として、N-ヘキシル-2,5-ピローリレン構造を繰り返し単位とする芳香族ポリマー(Mn=18000、Mw/Mn=1.14)を得た。
【図面の簡単な説明】
【０１０５】
【図１】「化合物Ａ（モル）／Ni(dppe)Cl2（モル）の比」と、「数平均分子量Mn」及び「分子量分布Mw/Mn」との関係を示すグラフである。
【図１】
0005340547.tif 000025